(57)【特許請求の範囲】
【請求項１】
壁面に貼着された下地紙に塗布する自然素材から構成される塗壁材であって、
漆喰混合材（１０）と、
鹿沼土混合材（２０）と、
水（３０）から成り、
前記漆喰混合材（１０）と前記鹿沼土混合材（２０）と前記水（３０）のそれぞれの重量比が１０．８重量部：７．１重量部：１０．０重量部であり、
前記漆喰混合材（１０）を構成する自然素材の配合割合が、消石灰（１１）７０％、寒水石（１２）２８％、カラギーナン（１３）１．５％、麻スサ又は紙スサ（１４）０．５％で構成され、
前記鹿沼土混合材（２０）を構成する自然素材の配合割合が、寒水石（２１）８６％、鹿沼土（２２）１３％、メチルセルロース（２４）１．０％で構成されることを特徴とする鹿沼土含有塗壁材。
【請求項２】
前記鹿沼土（２２）が目開き０．７７ｍｍの篩いで篩って得られたものであることを特徴とする請求項１に記載の鹿沼土含有塗壁材。
【請求項３】
壁面に貼着された下地紙に塗布する自然素材から構成される塗壁材の製造方法であって、
漆喰混合材（１０）を配合する漆喰混合材配合工程（Ａ）と、
鹿沼土混合材（２０）を配合する鹿沼土混合材配合工程（Ｂ）と、
前記漆喰混合材（１０）と前記鹿沼土混合材（２０）と水（３０）を混合する混合工程（Ｃ）と、
前記混合工程（Ｃ）後に１６時間から２８時間熟成させる熟成工程（Ｄ）と、
前記熟成工程（Ｄ）で得られた塗壁材の粘性を再調整する粘性再調整工程（Ｆ）と、を含み、
前記漆喰混合材（１０）を構成する自然素材の配合割合を、消石灰（１１）７０％、寒水石（１２）２８％、カラギーナン（１３）１．５％、麻スサ又は紙スサ（１４）０．５％とし、
前記鹿沼土混合材（２０）を構成する自然素材の配合割合を、寒水石（２１）８６％、鹿沼土（２２）１３％、メチルセルロース（２４）１．０％とし、
前記漆喰混合材（１０）と前記鹿沼土混合材（２０）と前記水（３０）のそれぞれの重量比を１０．８重量部：７．１重量部：１０．０重量で混合した後に前記熟成させることを特徴とする鹿沼土含有塗壁材の製造方法。
【請求項４】
前記鹿沼土混合材配合工程（Ｂ）に、前記鹿沼土（２２）の粒径を目開き０．７７ｍｍの篩いで篩って調整する粒径調整工程を含むことを特徴とする請求項３に記載の鹿沼土含有塗壁材の製造方法。
【請求項５】
自然素材から構成される塗壁材の施工方法であって、
漆喰混合材（１０）を配合する漆喰混合材配合工程（Ａ）と、
鹿沼土混合材（２０）を配合する鹿沼土混合材配合工程（Ｂ）と、
前記漆喰混合材（１０）と前記鹿沼土混合材（２０）と水（３０）を混合する混合工程（Ｃ）と、
前記混合工程（Ｃ）後に１６時間から２８時間経過させる熟成工程（Ｄ）と、
壁面（Ｈ）に下地紙（Ｋ）を貼着させる下地紙貼着工程（Ｅ）と、
前記混合工程（Ｃ）で得られた塗壁材の粘性を再調整する粘性再調整工程（Ｆ）と、
前記粘性再調整工程（Ｆ）で得られた塗壁材を下地紙（Ｋ）に塗布する塗布工程（Ｇ）から構成され、
前記漆喰混合材（１０）と前記鹿沼土混合材（２０）と前記水（３０）のそれぞれの重量比が１０．８重量部：７．１重量部：１０．０重量部であり、
前記漆喰混合材（１０）を構成する自然素材の配合割合を、消石灰（１１）７０％、寒水石（１２）２８％、カラギーナン（１３）１．５％、麻スサ又は紙スサ（１４）０．５％とし、
前記鹿沼土混合材（２０）を構成する自然素材の配合割合を、寒水石（２１）１厘８６％、鹿沼土（２２）１３％、メチルセルロース（２４）１．０％とし、
前記下地紙Ｋが、自然繊維を複雑に絡めた繊維構造を持つ不織布を利用することを特徴とする鹿沼土含有塗壁材の施工方法。
【請求項６】
前記鹿沼土混合材配合工程（Ｂ）に、前記鹿沼土（２２）の粒径を目開き０．７７ｍｍの篩いで篩って調整する粒径調整工程を含むことを特徴とする請求項５に記載の鹿沼土含有塗壁材の施工方法。
【発明の詳細な説明】
【技術分野】
【０００１】
本発明は、建築物等に用いられる壁材に関し、詳しくは、合成樹脂を添加せずに自然の素材のみで構成され、調湿性能や風合いのある仕上がりの塗壁材の技術に関するものである。
【背景技術】
【０００２】
我が国の気候は、雨が多いのが特徴であり、わずかでも雨が降った日数は、1年間に１００日以上に及び、３日に１日近くは雨が降っている計算になる。雨が多いのと関連して、湿度が高いのも我が国の特徴であり、平均湿度はおよそ６０％〜７０％である。特に夏場では、湿度が７５％を超えて蒸し暑い不快日が３０日近くにも達している。また、日本の高い湿度は、結露の他、カビやダニを発生させる原因でもあり、住まいの大敵と言われている。特に梅雨の時期から夏にかけての湿度は大きな問題であるといえ、現在はエアコンなどに頼ることも多い。しかしながらエアコンは苦手という方もおり、できれば自然素材を使った工夫等、古来からの先人の知恵を利用した建築が望まれているともいえる。
【０００３】
また、シックハウス症候群なる健康被害が騒がれ始めたころから、建築業界においては、健康住宅としての自然素材思考へと動き出し、当時、珪に藻土を添加した調湿塗壁材が次々登場した。係る調湿塗壁材はビニールクロスに変わる内装材として認知され始めたが、ほとんどの製品は付着力、施工性、耐摩耗性等を確保するため、合成樹脂の配合を当然とするようになり、主たる目的であったはずの調湿性能は二の次扱いされてしまったといえる。そこで、合成樹脂を添加せず自然素材のみで調湿性能を発揮でき、また、風合いのある仕上がりにより住み心地の良い調湿塗壁材の見直しを図る必要があるといえる。
【０００４】
そこで、従来より、種々の技術提案がなされている。例えば、発明の名称を「鹿沼土、赤玉土を原料とした天然素材壁塗装材と、これを下地材地材の表面に塗布してなる壁装材、建材」とする技術が開示されている（特許文献１参照）。具体的には、「鹿沼土、赤玉土を主原料とし、天然素材、土壌同化性素材の添加によって構成される、健康で快適な住空間の作出に適した壁塗装材及びこれを規格寸法の板材等の下地材に塗布してなる壁装材、建材を提供する。」ことを課題とし、解決手段を「鹿沼土及び／又は赤玉土を母材とし、これにひば、檜、杉等の抗菌性、精神安定性、防虫防黴、脱臭性、香性を発揮する天然木粉竹粉、ハーブ等の薬草粉乃至それらの成分抽出液を適量添加して成る主材６０％に、植物繊維等の天然繋ぎ補強材を５％及び必要に応じて５％以内の天然顔料を混加し、さらに消石灰、ふのり、セメント系の土壌同化性固化材３０％を混入して構成される、天然素材壁塗装材であり、又これを板材等の下地材の表面に塗布して成る壁装材、建材である。」とするものである。しかしながら、特許文献１に記載の技術は、多種の混合物から構成されている為、構成要素も異なり、これらの配合比率も限定されたものであることから、本発明に係る鹿沼土含有塗壁材等とは構成要素が異なっている。
【０００５】
また、発明の名称を「調湿壁紙」とする技術が開示されている（特許文献２参照）。具体的には、「防火効果に優れ、快適な居住空間を提供することが可能な調湿壁紙を提供する。」ことを課題とし、解決手段を「無機繊維及び鹿沼土が抄造されている。鹿沼土は５０質量％を超えており、パルプは５〜１０質量％抄造されている。また、バインダ、ｐＨ調整剤、凝集剤及び消泡剤を含んでいる。」とするものである。従って、本発明と課題の一部が共通しているといえる。しかしながら、特許文献２に記載の発明は、水性樹脂バインダを含む壁紙の発明であって、樹脂による被膜等が形成されてしまうため、鹿沼土及び消石灰の特性を阻害する物質を含むものといえる。これに対して本発明では、合成樹脂を使うことなく、自然素材のみで構成されている点で大きく異なっている。
【０００６】
また、発明の名称を「吸湿性塗壁材とその施工方法、および、建築物の壁面構造」とする技術が開示されている（特許文献３参照）。具体的には、「吸湿性の高い塗壁材の技術を改良し、塗壁を施工したときに、吸湿性を損なうことなく、汚れの付着、浸入を効果的に阻止して、長期間にわたって美麗な外観を維持することのできる吸湿性塗壁材を提供する。」を課題とし、解決手段を「吸湿性の無機多孔質材を含有してなり、壁面に塗工し乾燥させて得られる塗壁層が吸湿性を示す塗壁材である。塗壁層が、吸湿量３０ｇ／ｍ２以上を示すとともに、塗壁層の表面が、水の接触角８０度以上となる撥水性を示す。吸湿性の無機多孔質材を１０〜９０重量％と、水性樹脂バインダー（固形分）を１〜２５重量％と、水ガラス（固形分）を０．１〜１５重量％と、非吸水性の無機充填材を８〜８８重量％とを含むものが有用である。」とするものである。しかしながら、特許文献３に記載の発明は、その構成として水性樹脂バインダ、水ガラスおよび非吸水性の無機充填材をも含むものとなっていることから、特許文献２と同様に本発明とは構成要素を異にするものである。
【先行技術文献】
【特許文献】
【０００７】
【特許文献１】特開２００２−２８５０３９
【特許文献２】特開２００３−２３９１９９
【特許文献３】特開２００７−１６２３５５
【発明の概要】
【発明が解決しようとする課題】
【０００８】
本発明に係る鹿沼土含有塗壁材及びその施工方法は、鹿沼土が有する調湿機能を生かすとともに、付着力、施工性、耐摩耗性を確保しながらカビやダニの抑制、空気清浄、消臭効果を発揮する自然素材のみからなり、合成樹脂を添加しない塗壁材、製造方法及びその施工方法技術の提供を課題とするものである。
【課題を解決するための手段】
【０００９】
前記目的を達成するため、本発明に係る鹿沼土含有塗壁材は、壁面に貼着された下地紙Ｋに塗布する自然素材から構成される塗壁材であって、漆喰混合材と、鹿沼土混合材と、水から成り、前記漆喰混合材と前記鹿沼土混合材と前記水のそれぞれの重量比が１０．８重量部：７．１重量部：１０．０重量部であり、前記漆喰混合材を構成する自然素材の配合割合が、消石灰７０％、寒水石２８％、カラギーナン１．５％、麻スサ又は紙スサ０．５％で構成され、前記鹿沼土混合材を構成する自然素材の配合割合が、寒水石８６％、鹿沼土１３％、メチルセルロース１．０％で構成される手段を採用した。
【００１０】
また、本発明に係る鹿沼土含有塗壁材は、前記鹿沼土を目開き０．７７ｍｍの篩いで篩って粒径を調整したものを用いる手段を採用することもできる。
【００１１】
また、本発明に係る鹿沼土含有塗壁材の製造方法は、壁面に貼着された下地紙に塗布する自然素材から構成される塗壁材の製造方法であって、漆喰混合材を配合する漆喰混合材配合工程と、鹿沼土混合材を配合する鹿沼土混合材配合工程と、前記漆喰混合材と前記鹿沼土混合材と水を混合する混合工程と、前記混合工程後に１６時間から２８時間熟成させる熟成工程と、前記熟成工程で得られた塗壁材の粘性を再調整する粘性再調整工程と、を含み、前記漆喰混合材を構成する自然素材の配合割合を、消石灰７０％、寒水石２８％、カラギーナン１．５％、麻スサ又は紙スサ０．５％とし、前記鹿沼土混合材を構成する自然素材の配合割合を、寒水石８６％、鹿沼土１２％、黄土０．９％、メチルセルロース１．０％とし、前記漆喰混合材と前記鹿沼土混合材と前記水のそれぞれの重量比を１０．８重量部：７．１重量部：１０．０重量で混合した後に前記熟成させることを特徴とする鹿沼土含有塗壁材の製造方法とすることもできる。
【００１２】
また、本発明に係る鹿沼土含有塗壁材の製造方法は、前記鹿沼土混合材配合工程に、前記鹿沼土の粒径を目開き０．７７ｍｍの篩いで篩って調整する粒径調整工程を含むことを特徴とする鹿沼土含有塗壁材の製造方法とすることもできる。
【００１３】
また、本発明に係る鹿沼土含有塗壁材の施工方法は、自然素材から構成される塗壁材の施工方法であって、漆喰混合材を配合する漆喰混合材配合工程と、鹿沼土混合材を配合する鹿沼土混合材配合工程と、前記漆喰混合材と前記鹿沼土混合材と水を混合する混合工程と、前記混合工程後に１６時間から２８時間経過させる熟成工程と、壁面に下地紙を貼着させる下地紙貼着工程と、前記混合工程で得られた塗壁材の粘性を再調整する粘性再調整工程と、前記粘性再調整工程で得られた塗壁材を下地紙に塗布する塗布工程から構成され、前記漆喰混合材と前記鹿沼土混合材と前記水のそれぞれの重量比が１０．８重量部：７．１重量部：１０．０重量部であり、前記漆喰混合材を構成する自然素材の配合割合を、消石灰７０％、寒水石２８％、カラギーナン１．５％、麻スサ又は紙スサ０．５％とし、前記鹿沼土混合材を構成する自然素材の配合割合を、寒水石８６％、鹿沼土１３％、メチルセルロース１．０％とし、前記下地紙Ｋが、自然繊維を複雑に絡めた繊維構造を持つ不織布（フリース素材）（ドイツのＫＯＢＡＵ社製ＲＳ−Ｐａｐｉｅｒｖｌｉｅｓ  １３０）を利用することを特徴とする鹿沼土含有塗壁材の施工方法とすることもできる。
【００１４】
また、本発明に係る鹿沼土含有塗壁材の施工方法は、前記鹿沼土混合材配合工程に、前記鹿沼土の粒径を目開き０．７７ｍｍの篩いで篩って調整する粒径調整工程を含むことを特徴とする鹿沼土含有塗壁材の施工方法とすることもできる。
【発明の効果】
【００１５】
本発明に係る鹿沼土含有塗壁材によれば、調湿機能に優れた機能性塗壁材を提供できるという優れた効果を奏する。
【００１６】
また、本発明に係る鹿沼土含有塗壁材によれば、合成樹脂を添加せず自然素材のみを使うので、人体に優しい塗壁材を提供できるという優れた効果を奏する。
【００１７】
また、本発明に係る鹿沼土含有塗壁材及びその施工方法によれば、シックハウス症候群のような被害のない健康住宅を提供できるという優れた効果を発揮する。
【００１８】
また、本発明に係る鹿沼土含有塗壁材及びその施工方法によれば、調湿性能のみならず、消臭性能、空気清浄、耐火性能、マイナスイオン生成、遮音、吸音、保温機能等を発揮する優れた機能性塗壁及び健康住宅の提供が可能となる。
【００１９】
また、本発明に係る鹿沼土含有塗壁材及びその施工方法によれば、鹿沼土の製造過程において排出・廃棄される微粒な粉状体を利用できるので有限資源の有効活用ができるといった優れた効果を発揮するものである。
【図面の簡単な説明】
【００２０】
【図１】本発明に係る鹿沼土含有塗壁材の漆喰混合材の配合を示す配合説明図である。
【図２】本発明に係る鹿沼土含有塗壁材の鹿沼土混合材の配合を示す配合説明図である。
【図３】本発明に係る鹿沼土含有塗壁材の漆喰混合材と鹿沼土混合剤と水の混合割合を示す混合割合説明図である。
【図４】本発明に係る鹿沼土含有塗壁材の製造方法における各工程を説明する製造工程説明図である。
【図５】本発明に係る鹿沼土含有塗壁材の施工方法における各工程を説明する施工工程説明図である。
【発明を実施するための形態】
【００２１】
鹿沼土含有塗壁材１は、壁面Ｈに貼着された下地紙Ｋに塗布する自然素材の漆喰混合材１０と、鹿沼土混合材２０と、水３０から構成される塗壁材であり、それぞれの重量比が漆喰混合材１０の１０．８重量部に対して、鹿沼土混合材２０が７．１重量部、水３０が、１０．０重量部で構成される。
【００２２】
漆喰混合材１０は自然素材で配合され、その配合割合は、消石灰１１が７０％、寒水石１２が２８％、カラギーナン１３が１．５％、麻スサ又は紙スサ１４が０．５％で構成される。
【００２３】
鹿沼土混合材２０は、自然素材の配合割合が、寒水石２１が８６％、鹿沼土２２が１３％、メチルセルロース２４が１．０％で構成される。
【００２４】
なお、漆喰混合材１０及び鹿沼土混合材２０の粒径は其々前記鹿沼土混合材配合工程に、前記鹿沼土の粒径を目開き０．７７ｍｍの篩いで篩って調整する粒径調整工程を含むことにより粒径の大きな砂鉄を除去することが望ましい。
【００２５】
水３０は、漆喰混合材１０と鹿沼土混合材２０とを混合させるための水分である。
【００２６】
消石灰１１は、2億5千万年前の珊瑚やカルシウムの殻を持つ海棲生物の化石である石灰石を焼成して生石灰石となったものに水３０を加えて消化・熟成させたもので、水酸化カルシウムとも呼ばれ、強いアルカリ性を示す。強塩基であるが、劇物指定を受けていないため、酸性化した河川や土壌の中和剤、凝集剤として幅広く使われている。ほかに、試薬、食品や化粧品のｐＨ調整剤、カルシウム補充剤、化学合成原料、体質顔料、殺菌剤、歯科治療における感染根管処置時の貼薬剤などや、コンニャクの凝固剤としても使用され、また、火力発電所の排ガス中の硫黄酸化物の除去にも用いられるものである。石灰石の産地は全国に広く存在するが、漆喰の材料として用いる場合は、焼成されて雪のように純白になる石が産出される場所は数少ない。そこで、例えば、栃木県佐野市の葛生地区で産出される石灰石を原料とすることで、漆喰混合剤１０の材料に適した純白な消石灰１１を得ることが可能となる。
【００２７】
寒水石１２は、漆喰混合材１０に配合される結晶質石灰岩（大理石）の石材名であり、主に阿武隈高地南端の古生層の中から掘り出され、白色や濃緑色、灰色の縞模様がある建築、又は彫刻用に用いられる。粉状物であって、一粒の大きさは略一厘である。即ち、１厘は一寸（３．０３ｃｍ）の１／１００であるから、約０．３ｍｍ程度の粒径である。
【００２８】
カラギーナン１３は、ツノマタなどの紅藻類から抽出される酸性の多糖類であり、水３０に良く溶け、粘性を有し安定剤や乳化剤として利用され、本発明に係る鹿沼土含有塗壁材１のゲル化に寄与するものである。
【００２９】
麻スサ又は紙スサ１４は、壁の補強を亀裂防止、曲げ高度の向上、作業性の向上のために用い、塗壁材の弾力性を持たせて鏝伸び鏝離れを良くし、保水効果も備えている。
【００３０】
寒水石２１は、鹿沼土混合材２０に配合される結晶質石灰岩（大理石）の石材名であり、漆喰混合材１０に配合される寒水石１２と同内容である。
【００３１】
鹿沼土２２は、珪酸・アルミニウム・鉄・マグネシウム・カルシウム・マンガンなどを成分とする白黄色の火山性軽石の一種で、栃木県鹿沼市付近一帯で採掘される自然石材である。多孔質で吸水性と保水性に優れ、酸性土であるため雑菌を含まず、主にサツキなどのツツジ科の植物や東洋ランなどの栽培等、従来から園芸の分野に用いられてきたものである。また、鹿沼土に含まれるゼオライト成分（多孔質構造）は、多量のマイナスイオンと強い遠赤外線を放出し、癒し効果や熟成効果を発揮するとともに、その多孔質構造により、消音効果、脱臭効果及びガスや水３０を吸着する特性もあり、シックハウス症候群の防止や消臭に資する土（軽石）ともいえる。係る湿度の調整ができるといった優れた鹿沼土の特性を生かし、室内の湿気を抑えたり、乾燥時にはその保水性により適度な湿度を保持したりという機能性塗壁材の原料となる。構造的にも、風化してスポンジのような特性を持っているので水３０と空気を保ちやすいという長所の他、鹿沼土の主成分がシリカとアルミナなので、消石灰１１に混合すると、ポゾラン反応を起こして耐久性と水密性を向上させる働きもする。但し、当初から消石灰１１と配合しておくと固まってしまうという問題を含んでいるため、従来、壁塗材の原料に用いるには扱い難いとされてきたものである。
【００３２】
メチルセルロース２４は、セルロースのメチルエーテル誘導体で、水３０に溶け、乳化剤や安定剤、保水剤として広く一般の食品への添加物に使われるものであるが、本発明では増粘、ゲル化、気泡安定化等の目的で用いるものである。
【００３３】
漆喰混合材配合工程Ａは、漆喰混合剤１０を配合するための配合工程であり、前記漆喰混合材１０を構成する自然素材の配合割合を、消石灰１１が７０％、寒水石１２が２８％、カラギーナン１３が１．５％、麻スサ又は紙スサ１４が０．５％とするものである。
【００３４】
鹿沼土混合材配合工程Ｂは、前記鹿沼土混合材２０を構成する自然素材の配合割合を、寒水石２１が８６％、鹿沼土２２が１３％、メチルセルロース２４が１．０％とするものである。
【００３５】
粒径調整工程Ｂ１は、鹿沼土混合材配合工程Ｂにおいて配合される鹿沼土２２の粒径を調整する工程であり、具体的には目開き０．７７ｍｍの篩いを用いて、これによって篩われた大きさの鹿沼土を用いることが望ましい。なお、係る工程により大きな粒径の砂鉄を取り除くことが可能となり、施工後における酸化による変色を防止することが可能となる。
【００３６】
なお、係る鹿沼土混合材配合工程Ｂに際し、鹿沼土２２を篩等によりから砂鉄を取り除く工程を含むことが望ましい。鹿沼土に含まれる砂鉄の存在は施工後の酸化により変色し、美観を損なう恐れがあるため、予め除去しておくことが好適だからである。
【００３７】
混合工程Ｃは、漆喰混合材１０と鹿沼土混合材２０と水３０を混合する工程であり、具体的には重量比で、前記漆喰混合材１０を１０．８重量部とした場合に、前記鹿沼土混合材２０が７．１重量部、水３０が１５重量部として混合する。ここで、漆喰混合材１０と鹿沼土混合材２０とを予め混合しておくと、鹿沼土２２に含まれる保水成分アロフェンが水分に反応して短時間で固まってしまうため、混合工程Ｃ前に漆喰混合材１０と鹿沼土混合材２０とは混合させておかないことに注意が必要である。
【００３８】
熟成工程Ｄは、前記混合工程Ｃから所定の時間経過させて粘性の調整を図る工程であり、鹿沼土の吸水性により鹿沼土が水３０を吸い込んでしまうため、粘性の調整については所定の時間をおく必要がある。概ね２０時間から２８時間程度であり、より詳しくは２４時間近傍であることが望ましい。
【００３９】
紙貼着工程Ｅは、壁面Ｈに下地紙Ｋを貼着させる工程であり、壁面Ｈへの塗壁材の付着性の向上、伸縮による割れの防止、耐久性の向上を図るために用いるものである。貼着には矢沢化学工業株式会社から提供されている壁紙施工用でんぷん系接着剤ウォールボンド１００を用いることが望ましい。
【００４０】
下地紙Ｋは、ドイツ製の「塗装下地用壁紙」を用い、具体的には、ドイツのＫＯＢＡＵ社製ＲＳ−Ｐａｐｉｅｒｖｌｉｅｓ  １３０を用いることが望ましく、また、日本工業規格ＪＩＳ  Ａ  ６９２１；２００３「壁紙と仕上げ用壁面塗飾」の検査方法（第６．３．６．段落（デシケータ法））により特定されるホルムアルデヒドの放散上限値が０．２ｍｇ／Ｌ以下であるＦ☆☆☆☆品質として定められているものであることが望ましい。そして、係るドイツ製の「塗装下地用壁紙」を下地紙Ｋとして利用すると、本発明に係る鹿沼土含有塗壁材の施工方法３では、強い繊維構造を持つ壁紙に、本発明に係る塗壁材を十分に染み込ませることで、強靭な表面強度を持つ壁面Ｈに仕上げることができる。これにより、一般的な塗装業者が、直接、石膏ボード等に塗って仕上げる、ドライ・ウォール工法の弱点である塗装壁面の「クラック（ヒビ割れ）」を大幅に防止できると同時に、長期的なフリーメンテナンス性に優れた画期的な仕上がりを期待できるようになる。なお、係るドイツのＫＯＢＡＵ社製ＲＳ−Ｐａｐｉｅｒｖｌｉｅｓ  １３０が本発明に係る鹿沼土含有塗り壁材１に適していることは、多くの試験的施工により見出したものである。
【００４１】
粘性再調整工程Ｆは、前記混合工程Ｃで得られた塗壁材の粘性を再調整する工程であり、その時々の湿度や気温によって固化までの時間が異なるため、鏝塗りに適した粘性となるように、混合から約２４時間、より詳しくは、２０時間乃至２８時間の経過後に粘性の再調整を行うものである。具体的には固すぎる場合には水３０を更に加え、他方、柔らかすぎる場合は更なる時間経過、若しくは混練により粘性の調整を行う。
【００４２】
塗布工程Ｇは、粘性再調整工程Ｆ後に得られた塗壁材を壁Ｈへ塗布する工程であり、一般的な漆喰と同様に鏝塗りによって壁面Ｈを仕上げることができる。
【００４３】
壁面Ｈは、本発明に係る鹿沼土含有塗壁材１が塗布される壁の表面である。
【００４４】
下地紙Ｋは、ドイツのＫＯＢＡＵ社製ＲＳ−Ｐａｐｉｅｒｖｌｉｅｓ  １３０を用いることが望ましく、また、日本工業規格ＪＩＳ  Ａ  ６９２１；２００３「壁紙と仕上げ用壁面塗飾」の検査方法（第６．３．６．段落（デシケータ法））により特定されるホルムアルデヒドの放散上限値が０．２ｍｇ／Ｌ以下であるＦ☆☆☆☆品質として定められているものであることが望ましい。そして、ドイツやイギリス製の「塗装下地用壁紙」を下地紙Ｋとして利用する本発明に係る鹿沼土含有塗壁材の施工方法３では、「フリース素材」という、強い繊維構造を持つ壁紙に十分に本発明に係る塗壁材を染み込ませて、強靭な表面強度を持つ壁面Ｈに仕上げることが可能となる。即ち、一般的な塗装業者が、直接、石膏ボード等に塗って仕上げる、ドライ・ウォール工法の弱点である、塗装壁面の「クラック（ヒビ割れ）」を大幅に防止できると同時に、長期的なメンテナンス性に優れた画期的な仕上がりが期待できるようになる。
【産業上の利用可能性】
【００４５】
本発明に係る鹿沼土含有塗壁材、製造方法、及び施工方法は、従来、塗壁材としては利用し難かった鹿沼土を利用でき、鹿沼土の調湿機能を発揮させるとともに、付着力、施工性、耐摩耗性を確保しながらカビやダニの抑制、空気清浄、消臭効果を発揮する自然素材のみからなり、合成樹脂を添加しない塗壁材及びその施工方法技術の提供が可能となることから産業上の利用可能性は高いものである。
【符号の説明】
【００４６】
１    鹿沼土含有塗壁材
２    鹿沼土含有塗壁材の製造方法
３    鹿沼土含有塗壁材の施工方法
１０  漆喰混合材
１１  消石灰
１２  寒水石
１３  カラギーナン
１４  麻スサ又は紙スサ
２０  鹿沼土混合材
２１  寒水石
２２  鹿沼土
２３  黄土
２４  メチルセルロース
３０  水
Ａ    漆喰混合材配合工程
Ｂ    鹿沼土混合材配合工程
Ｂ１  粒径調整工程
Ｃ    混合工程
Ｄ    熟成工程
Ｅ    紙貼着工程
Ｆ    粘性再調整工程
Ｇ    塗布工程
Ｈ    壁面
Ｋ    下地紙
【要約】
【課題】
鹿沼土の有する調湿機能を生かすとともに、付着力、施工性、耐摩耗性を確保しながらカビやダニの抑制、空気清浄、消臭効果等を発揮する自然素材のみからなる塗壁材及びその製造方法並びにその施工方法技術の提供を課題とするものである。
【解決手段】
本発明に係る鹿沼土含有塗壁材、製造方法、及び施工方法は、壁面に貼着された下地紙に塗布する自然素材から構成される塗壁材であって、漆喰混合材と、鹿沼土混合材と、水から成り、それぞれの重量比が１０．８重量部：７．１重量部：１０．０重量部であり、前記漆喰混合材を構成する自然素材の配合割合が、消石灰７０％、寒水石２８％、カラギーナン１．５％、麻スサ又は紙スサ０．５％で構成し、前記鹿沼土混合材を構成する自然素材の配合割合が、寒水石８６％、鹿沼土１３％、メチルセルロース１．０％で構成した塗壁材を基本とし、その製造方法、及び施工方法とするものである。
【選択図】図５【図１】
0006667041.tif 000002
【図２】
0006667041.tif 000003
【図３】
0006667041.tif 000004
【図４】
0006667041.tif 000005
【図５】
0006667041.tif 000006